(57)【要約】  レンズ基材の物体側の面および眼球側の面に多層膜を備える眼鏡レンズであって、眼鏡レンズにおける８００〜１４００ｎｍの波長帯域の光の低減率は４５．０％以上であり、波長帯域において、眼鏡レンズの物体側の面における平均反射率に対する、眼鏡レンズの眼球側の面における平均反射率の割合は、０．２〜０．８であり、眼球側の面における３１５〜４００ｎｍの波長帯域での平均反射率は５．０％以下である、眼鏡レンズを提供する。
2020067409.tif 000002
【特許請求の範囲】
【請求項１】
レンズ基材の物体側の面および眼球側の面に多層膜を備える眼鏡レンズであって、
前記眼鏡レンズにおける８００〜１４００ｎｍの波長帯域の光の低減率は４５．０％以上であり、
前記波長帯域において、前記眼鏡レンズの物体側の面における平均反射率に対する、前記眼鏡レンズの眼球側の面における平均反射率の割合は、０．２〜０．８であり、
前記眼球側の面における３１５〜４００ｎｍの波長帯域での平均反射率は５．０％以下である、眼鏡レンズ。
【請求項２】
前記平均反射率の前記割合は０．６未満である、請求項１に記載の眼鏡レンズ。
【請求項３】
前記眼鏡レンズの各面の反射率は前記８００〜１４００ｎｍの波長帯域に少なくとも一つの極大値を有する、請求項１または２に記載の眼鏡レンズ。
【請求項４】
前記眼鏡レンズの各面の反射率は５００〜５７０ｎｍの波長帯域に少なくとも一つの極大値を有する、請求項１〜３のいずれかに記載の眼鏡レンズ。
【請求項５】
前記５００〜５７０ｎｍの波長帯域の最大の前記極大値は１．５％を超える、請求項４に記載の眼鏡レンズ。
【請求項６】
前記眼鏡レンズの眼球側の面における３１５〜３８０ｎｍの波長帯域での平均反射率は５．０％以下である、請求項１〜５のいずれかに記載の眼鏡レンズ。
【請求項７】
前記眼鏡レンズの物体側の面における３１５〜３８０ｎｍの波長帯域での平均反射率は３０．０％以上である、請求項１〜６のいずれかに記載の眼鏡レンズ。
【請求項８】
前記眼鏡レンズの物体側の面における２８０〜３１５ｎｍの波長帯域での平均反射率は５０．０％以上である、請求項１〜７のいずれかに記載の眼鏡レンズ。
【請求項９】
前記眼鏡レンズの各面における各多層膜は、高屈折率層および低屈折率層をそれぞれ１層以上含み、且つ、層総数が９層以下である、請求項１〜８のいずれかに記載の眼鏡レンズ。
【請求項１０】
前記眼鏡レンズの各面における視感反射率の和は３．０％以下である、請求項１〜９のいずれかに記載の眼鏡レンズ。
【発明の詳細な説明】
【技術分野】
【０００１】
本発明は、眼鏡レンズに関する。
【背景技術】
【０００２】
特許文献１には、太陽光に含まれる赤外線による眼への負担を軽減する眼鏡レンズが記載されている（特許文献１の［０００６］）。特許文献１には、太陽光赤外線の波長領域ごとの強弱を考慮してレンズ基材の面に形成された多層膜の反射率を設定することが記載されている（特許文献１の［００４０］）。【０００３】
特許文献２には、近赤外線カット機能フィルタをレンズ部に備えることで近赤外線の眼球への侵入を可及的に防いで目に優しい眼鏡を提供することが記載されている（特許文献２の［００１７］）。【０００４】
特許文献２に記載の近赤外線カット機能フィルタは、波長域が７７０〜１８００ｎｍの近赤外線のうち、透明基板（レンズ基材）の一方の面に形成された第一多層膜によって短波長域の近赤外線を遮光する。そして、他方の面に形成された第二多層膜によって長波長域の近赤外線を遮光する（特許文献２の［００１３］）。【０００５】
つまり、特許文献２では、近赤外線の波長１４００ｎｍを境界として両面で遮光を分担している（特許文献２の［００２１］）。
【先行技術文献】
【特許文献】
【０００６】
【特許文献１】ＷＯ２０１５／０８０１６０
【特許文献２】特開２０１４−２０３０６３号公報
【発明の概要】
【発明が解決しようとする課題】
【０００７】
近赤外線低減機能（以降、ＩＲカット機能とも称する。）のみならず、眼鏡レンズの眼球側の面に対し、眼球側の面の側から入射する紫外光が反射して装用者の眼に入らないよう、眼球側の面に対して紫外光の反射を抑制する機能（以降、ＵＶ低反射とも称する。）を備えさせるという要望がある。【０００８】
本発明の一実施例は、ＩＲカット機能および眼球側の面でのＵＶ低反射を確保することを目的とする。
【課題を解決するための手段】
【０００９】
本発明者は前記課題を解決すべく鋭意検討を行った。その結果、両面の多層膜に対してＩＲカット機能を備えさせつつも、眼球側の面の多層膜では、ＩＲカット機能の高さを意図的に一段階低下させること、その一方で、その眼球側の面の多層膜にＵＶ低反射を備えさせること、を本発明者は知見した。
以上の構成により、上記課題を解決できるということを本発明者は知見した。【００１０】
本発明は、前記知見を基に案出されたものである。
本発明の第１の態様は、
レンズ基材の物体側の面および眼球側の面に多層膜を備える眼鏡レンズであって、
前記眼鏡レンズにおける８００〜１４００ｎｍの波長帯域の光の低減率は４５．０％以上であり、
前記波長帯域において、前記眼鏡レンズの物体側の面における平均反射率に対する、前記眼鏡レンズの眼球側の面における平均反射率の割合は、０．２〜０．８であり、
前記眼球側の面における３１５〜４００ｎｍの波長帯域での平均反射率は５．０％以下である、眼鏡レンズである。【００１１】
本発明の第２の態様は、第１の態様に記載の態様であって、
前記平均反射率の前記割合は０．６未満である。【００１２】
本発明の第３の態様は、第１または第２の態様に記載の態様であって、
前記眼鏡レンズの各面の反射率は前記８００〜１４００ｎｍの波長帯域に少なくとも一つの極大値を有する。【００１３】
本発明の第４の態様は、第１〜第３のいずれかの態様に記載の態様であって、
前記眼鏡レンズの各面の反射率は５００〜５７０ｎｍの波長帯域に少なくとも一つの極大値を有する。【００１４】
本発明の第５の態様は、第４の態様に記載の態様であって、
前記５００〜５７０ｎｍの波長帯域の最大の前記極大値は１．５％を超える。【００１５】
本発明の第６の態様は、第１〜第５のいずれかの態様に記載の態様であって、
前記眼鏡レンズの眼球側の面における３１５〜３８０ｎｍの波長帯域での平均反射率は５．０％以下である。【００１６】
本発明の第７の態様は、第１〜第６のいずれかの態様に記載の態様であって、
前記眼鏡レンズの物体側の面における３１５〜３８０ｎｍの波長帯域での平均反射率は３０．０％以上である。【００１７】
本発明の第８の態様は、第１〜第７のいずれかの態様に記載の態様であって、
前記眼鏡レンズの物体側の面における２８０〜３１５ｎｍの波長帯域での平均反射率は５０．０％以上である。【００１８】
本発明の第９の態様は、第１〜第８のいずれかの態様に記載の態様であって、
前記眼鏡レンズの各面における各多層膜は、高屈折率層および低屈折率層をそれぞれ１層以上含み、且つ、層総数が９層以下である。【００１９】
本発明の第１０の態様は、第１〜第９のいずれかの態様に記載の態様であって、
前記眼鏡レンズの各面における視感反射率は３．０％以下である。【００２０】
また、上記の態様に組み合わせ可能な他の態様を列挙すると以下のとおりである。【００２１】
本発明の第１１の態様は、第１〜第１０のいずれかの態様に記載の態様であって、
前記８００〜１４００ｎｍの波長帯域において、前記眼鏡レンズの物体側の面における平均反射率に対する、前記眼鏡レンズの眼球側の面における平均反射率の割合は、下限に関しては、好適には０．３、更に好適には０．４、上限に関しては、好適には０．６とする。【００２２】
本発明の第１２の態様は、第１〜第１１のいずれかの態様に記載の態様であって、
前記眼球側の面における３１５〜４００ｎｍの波長帯域での平均反射率は５．０％未満、好適には４．５％以下である。【００２３】
本発明の第１３の態様は、第１〜第１２のいずれかの態様に記載の態様であって、
前記５００〜５７０ｎｍの波長帯域の少なくとも一つの極大値（極大値が複数存在する場合は最大の極大値）は好適には１．５％以上である。【００２４】
本発明の第１４の態様は、第１〜第１３のいずれかの態様に記載の態様であって、
前記眼鏡レンズの各面における視感反射率の和は好適には３．０％未満、より好適には２．５％以下、更に好適には２．０％以下である。【００２５】
本発明の第１５の態様は、第１〜第１４のいずれかの態様に記載の態様であって、
各面における視感反射率は１．１％以下であるのが好ましく、更に好適には１．０％以下である。【００２６】
本発明の第１６の態様は、第１〜第１５のいずれかの態様に記載の態様であって、
前記眼鏡レンズの各面における視感反射率の和は３．０％以下である一方、前記５００〜５７０ｎｍの波長帯域の一つの極大値（最大の極大値）が１．５％を超えるのが好ましい。【００２７】
本発明の第１７の態様は、第１〜第１６のいずれかの態様に記載の態様であって、
波長（横軸）と反射率（縦軸）との関係のプロットの所定の点ａの前後１０点（つまり点ａ含め合計２１点）での反射率の移動平均をとり、その移動平均値を点ａでの新たな反射率としてプロットの平滑化を行う場合、前記眼鏡レンズの各面の反射率は８００〜１４００ｎｍおよび５００〜５７０ｎｍの少なくともいずれかの波長帯域に少なくとも一つの極大値を有するのが好ましい。【００２８】
本発明の第１８の態様は、第１〜第１７のいずれかの態様に記載の態様であって、
前記眼鏡レンズの各面における各多層膜は、高屈折率層および低屈折率層をそれぞれ１層以上含み、且つ、層総数が８層以下である。【００２９】
本発明の第１９の態様は、第１〜第１８のいずれかの態様に記載の態様であって、
前記８００〜１４００ｎｍの波長帯域の極大値（極大値が複数の場合は最大の極大値）は、好ましくは、前記８００〜１４００ｎｍの波長帯域における最大値でもある。【００３０】
本発明の第２０の態様は、第１〜第１９のいずれかの態様に記載の態様であって、
前記５００〜５７０ｎｍの波長帯域の極大値（極大値が複数の場合は最大の極大値）は、好ましくは、前記５００〜５７０ｎｍの波長帯域における最大値でもある。
【発明の効果】
【００３１】
本発明の一実施例によれば、ＩＲカット機能および眼球側の面でのＵＶ低反射を確保できる。
【図面の簡単な説明】
【００３２】
【図１】図１〜３は、実施例１の眼鏡レンズの物体側の面および眼球側の面における測定により得られた分光反射スペクトルを示す図である。
【図２】図２は、実施例１の眼鏡レンズの測定により得られた透過スペクトルを示す図である。
【図３】図３は、実施例１ならびに参考例１および参考例２の眼鏡レンズの物体側の面および眼球側の面における測定により得られた分光反射スペクトルを示す図である。
【発明を実施するための形態】
【００３３】
本発明および本明細書における平均反射率とは、測定対象表面の光学中心において、測定対象の波長域において任意の波長毎に（任意のピッチで）測定された直入射反射率の算術平均値をいう。測定にあたり、測定波長間隔（ピッチ）は、例えば１〜１０ｎｍの範囲で、任意に設定可能である。また、本発明および本明細書における反射率等の反射分光特性は、直入射反射分光特性をいうものとする。「視感反射率」は、ＪＩＳ Ｔ ７３３４：２０１１に従い測定される。
【００３４】
また、本発明および本明細書において、「眼球側の面」とは、眼鏡レンズを備えた眼鏡が装用者に装用された際に眼球側に配置される面をいい、「物体側の面」とは、物体側に配置される面をいう。
【００３５】
本明細書において「〜」は所定の値以上且つ所定の値以下を指す。
【００３６】
以下、本発明の実施形態について述べる。
［本発明の一態様に係る眼鏡レンズ］
本発明の一態様に係る眼鏡レンズは、
レンズ基材の物体側の面および眼球側の面に多層膜を備える眼鏡レンズであって、
前記眼鏡レンズにおける８００〜１４００ｎｍの波長帯域の光の低減率は４５．０％以上であり、
前記波長帯域において、前記眼鏡レンズの物体側の面における平均反射率に対する、前記眼鏡レンズの眼球側の面における平均反射率の割合は、０．２〜０．８であり、
前記眼球側の面における３１５〜４００ｎｍの波長帯域での平均反射率は５．０％以下である、眼鏡レンズである。
【００３７】
まず、前記眼鏡レンズの両面に対して光を透過させた際の８００〜１４００ｎｍの波長帯域の光の低減率は４５．０％以上とすること、すなわち眼鏡レンズ全体としてはＩＲカット機能の機能を十分に備えることを前提にする。低減率（％）は、（１００−透過率の値）（％）である。
【００３８】
その一方で、前記８００〜１４００ｎｍの波長帯域において、前記眼鏡レンズの物体側の面における平均反射率に対する、前記眼鏡レンズの眼球側の面における平均反射率の割合は、０．２〜０．８（下限に関しては、好適には０．３（より好適には０．３を超え）、更に好適には０．４（より好適には０．４を超え）、上限に関しては、好適には０．６未満）とする。つまり、両面の多層膜に対してＩＲカット機能を備えさせつつも、眼球側の面の多層膜では、ＩＲカット機能の高さを意図的に一段階低下させる。この一段階低下を表したのが前記割合である。
【００３９】
そして、前記眼球側の面における３１５〜４００ｎｍの波長帯域での平均反射率は５．０％以下（好適には５．０％未満、更に好適には４．５％以下）とし、その眼球側の面の多層膜にＵＶ低反射を備えさせる。
【００４０】
このような本発明の一態様ならば、ＩＲカット機能および眼球側の面でのＵＶ低反射を確保できる。
【００４１】
［本発明の一態様に係る眼鏡レンズの好適例］
以下、本発明の一態様の好適例について説明し、本発明の一態様に係る眼鏡レンズの構成の詳細について説明する。
【００４２】
前記眼鏡レンズの各面の反射率は８００〜１４００ｎｍの波長帯域に少なくとも一つの極大値を有するのが好ましい。この極大値（極大値が複数の場合は最大の極大値）は、好ましくは、８００〜１４００ｎｍの波長帯域における最大値でもある。この規定は、両面の多層膜に対し、波長と反射率との関係で同傾向の（例えば横軸を波長（ｎｍ）、縦軸を反射率（％）としたときの両プロットがマクロ的に見た時に上に凸を描く）ＩＲカット機能を備えさせることを表す。この規定を満たすことにより、両面の多層膜にて８００〜１４００ｎｍの波長帯域の光を効果的に反射させるため、ＩＲカット機能が確保される。
【００４３】
ちなみに、前記両プロットがマクロ的には上に凸を描くことを規定すべく、前記両プロットにおける８００〜１４００ｎｍの波長帯域でのプロットを平滑化したものにおいては少なくとも一つ（例えば一つ）の極大値を有するという規定を設けてもよい。この平滑化は、例えば、プロットの所定の点ａの前後１０点（つまり点ａ含め合計２１点）での反射率の移動平均をとり、その移動平均値を点ａでの新たな反射率とすることにより行ってもよい。これにより、プロットにおける細かい振動により極大値が複数存在する場合を除外し、前記両プロットがマクロ的には上に凸を描くことを規定できる。
【００４４】
前記波長帯域に加え、前記眼鏡レンズの各面の反射率は５００〜５７０ｎｍの波長帯域にも少なくとも一つの極大値を有するのが好ましい。この規定は、両面の多層膜に対し、緑色（５００〜５７０ｎｍ）の反射光（詳しく言うと干渉光）を発生させるという点で同傾向の特性を備えさせることを表す。この規定を満たすことにより、眼鏡レンズに対する外観検査の精度を向上させられる。
【００４５】
詳しく言うと、眼鏡レンズの外観検査には、眼鏡レンズに光を当てて干渉光の様子を調べるという検査もある。仮に、緑色の干渉光ではなく赤色や青色の干渉光が発生する場合、これらの色は緑色に比べて視感が低いため、外観検査の精度が下がる。その一方、前記例のように５００〜５７０ｎｍの波長帯域の緑色の干渉光を発生させた場合、そのようなおそれを排することができる。
【００４６】
また、装用者にとって緑色の反射光は青色の反射光よりも心理的な親和性が高いため、好ましい。そのため、前記５００〜５７０ｎｍの波長帯域の少なくとも一つの極大値（極大値が複数存在する場合は最大の極大値）は１．０％を超える（好適には１．５％以上である）のが好ましい。
【００４７】
前記眼鏡レンズの各面における視感反射率の和は３．０％以下（好適には３．０％未満、より好適には２．５％以下、更に好適には２．０％以下）であるのが好ましい。前記規定により、眼鏡レンズにおける反射光によるぎらつきの発生を抑制できる。また、各面における視感反射率を１．１％以下としてもよいし、１．０％以下としてもよい。
【００４８】
本発明の一態様は、前記眼鏡レンズの各面における視感反射率の和は３．０％以下である一方、前記５００〜５７０ｎｍの波長帯域の一つの極大値（最大の極大値）が１．５％を超えてもよい。つまり、片面の視感反射率が３．０％の半分の約１．５％であるとすると、片面の視感反射率が１．５％であるにもかかわらず、前記５００〜５７０ｎｍの緑色の波長帯域の一つの極大値（最大の極大値）が１．５％を超えていてもよい。これにより、視感反射率が抑えられていながらも、緑色の干渉光をピンポイントに発生させることが可能となる。
【００４９】
前記眼鏡レンズの眼球側の面における３１５〜３８０ｎｍの波長帯域（ＵＶＡ）での平均反射率は５．０％以下であってもよい。この規定により、ＵＶにおけるＵＶＡでの平均反射率を抑えられるため、より確実に低ＵＶ反射を実現できる。通常、高いＩＲカット機能を多層膜に備えさせると、ＵＶ反射率（ＵＶＡ）は高くなる傾向がある。その一方、本発明の一態様では、眼球側の面のＩＲカット機能を意図的に一段階下げている。その代わり、低ＵＶ反射（ＵＶＡ）を実現し、視感反射率を低く抑えることも実現している。
【００５０】
また、前記眼鏡レンズの物体側の面における３１５〜３８０ｎｍの波長帯域（ＵＶＡ）での平均反射率は３０．０％以上であってもよい。
【００５１】
前記眼鏡レンズの物体側の面における２８０〜３１５ｎｍの波長帯域（ＵＶＢ）での平均反射率は５０．０％以上であってもよい。
【００５２】
前記眼鏡レンズの各面における各多層膜は、高屈折率層および低屈折率層をそれぞれ１層以上含み、且つ、層総数が９層以下（好適には８層以下）であるのが好ましい。
【００５３】
以下、前記内容以外の具体的内容について述べる。
【００５４】
［本発明の一態様に係る眼鏡レンズの構成の詳細］
上記眼鏡レンズにおいて、レンズ基材の眼球側の面および物体側の面にそれぞれ設けられた多層膜は、眼鏡レンズに上記の反射分光特性を付与することができる。上記多層膜は、レンズ基材の表面上に、直接または一層以上の他の層を介して間接的に設けられる。レンズ基材は、特に限定されないが、ガラス、または、（メタ）アクリル樹脂をはじめとするスチレン樹脂、ポリカーボネート樹脂、アリル樹脂、ジエチレングリコールビスアリルカーボネート樹脂（ＣＲ−３９）等のアリルカーボネート樹脂、ビニル樹脂、ポリエステル樹脂、ポリエーテル樹脂、イソシアネート化合物とジエチレングリコールなどのヒドロキシ化合物との反応で得られたウレタン樹脂、イソシアネート化合物とポリチオール化合物とを反応させたチオウレタン樹脂、分子内に１つ以上のジスルフィド結合を有する（チオ）エポキシ化合物を含有する重合性組成物を硬化して得られる透明樹脂等を挙げることができる。また、無機ガラスも使用可能である。なおレンズ基材としては、染色されていないもの（無色レンズ）を用いてもよく、染色されているもの（染色レンズ）を用いてもよい。レンズ基材の屈折率は、例えば、１．６０〜１．７５程度である。ただしレンズ基材の屈折率は、これに限定されるものではなく、上記の範囲内でも、上記の範囲から上下に離れていてもよい。
【００５５】
上記眼鏡レンズは、単焦点レンズ、多焦点レンズ、累進屈折力レンズ等の各種レンズであることができる。レンズの種類は、レンズ基材の両面の面形状により決定される。また、レンズ基材表面は、凸面、凹面、平面のいずれであってもよい。通常のレンズ基材および眼鏡レンズでは、物体側の面は凸面、眼球側の面は凹面である。ただし、本発明は、これに限定されるものではない。
【００５６】
上記の反射分光特性を付与するための多層膜は、レンズ基材表面に直接設けてもよく、一層以上の他の層を介して間接的に設けてもよい。レンズ基材と上記多層膜との間に形成され得る層としては、例えば、ハードコート層（以下、「ハードコート」とも記載する。）を挙げることができる。ハードコート層を設けることにより、眼鏡レンズに防傷性（耐擦傷性）を付与することができ、また眼鏡レンズの耐久性（強度）を高めることもできる。ハードコート層の詳細については、例えば特開２０１２−１２８１３５号公報段落００２５〜００２８、００３０を参照できる。また、レンズ基材と上記被膜との間には、密着性向上のためのプライマー層を形成してもよい。プライマー層の詳細については、例えば特開２０１２−１２８１３５号公報段落００２９〜００３０を参照できる。
【００５７】
レンズ基材の眼球側の面上、物体側の面上にそれぞれ設ける多層膜は、これら多層膜を有する眼鏡レンズ表面に先に記載した反射分光特性を付与できるものであれば特に限定されるものではない。そのような多層膜は、好ましくは、高屈折率層と低屈折率層を順次積層することにより形成することができる。より詳しくは、高屈折率層および低屈折率層を形成するための膜材料の屈折率と、反射すべき光や反射を低減すべき光の波長に基づき、公知の手法による光学的シミュレーションにより各層の膜厚を決定し、決定した膜厚となるように定めた成膜条件下で高屈折率層と低屈折率層を順次積層することにより、上記多層膜を形成することができる。成膜材料としては、無機材料であっても有機材料であっても有機無機複合材料であってもよく、成膜や入手容易性の観点からは、無機材料が好ましい。成膜材料の種類、膜厚、積層順等を調整することにより、青色光、紫外線、緑色光、赤色光のそれぞれに対する反射分光特性を制御することができる。
【００５８】
高屈折率層を形成するための高屈折率材料としては、ジルコニウム酸化物（例えばＺｒＯ２）、タンタル酸化物（Ｔａ２Ｏ５）、チタン酸化物（例えばＴｉＯ２）、アルミニウム酸化物（Ａｌ２Ｏ３）、イットリウム酸化物（例えばＹ２Ｏ３）、ハフニウム酸化物（例えばＨｆＯ２）、およびニオブ酸化物（例えばＮｂ２Ｏ５）からなる群から選ばれる酸化物の一種または二種以上の混合物を挙げることができる。一方、低屈折率層を形成するための低屈折率材料としてはケイ素酸化物（例えばＳｉＯ２）、フッ化マグネシウム（例えばＭｇＦ２）およびフッ化バリウム（例えばＢａＦ２）からなる群から選ばれる酸化物またはフッ化物の一種または二種以上の混合物を挙げることができる。なお上記の例示では、便宜上、酸化物およびフッ化物を化学量論組成で表示したが、化学量論組成から酸素またはフッ素が欠損もしくは過多の状態にあるものも、高屈折率材料または低屈折率材料として使用可能である。
【００５９】
多層膜に含まれる各層の膜厚は、上述の通り、光学的シミュレーションにより決定することができる。多層膜の層構成としては、例えば、レンズ基材側からレンズ最表面側に向かって、
第一層（低屈折率層）／第二層（高屈折率層）／第三層（低屈折率層）／第四層（高屈折率層）／第五層（低屈折率層）／第六層（高屈折率層）／第七層（低屈折率層）の順に積層された構成；
第一層（高屈折率層）／第二層（低屈折率層）／第三層（高屈折率層）／第四層（低屈折率層）／第五層（高屈折率層）／第六層（低屈折率層）／第七層（高屈折率層）／第八層（低屈折率層）の順に積層された構成、
等を挙げることができる。好ましい低屈折率層と高屈折率層の組み合わせの一例としては、ケイ素酸化物を主成分とする被膜とジルコニウム酸化物を主成分とする被膜との組み合わせ、ケイ素酸化物を主成分とする被膜とニオブ酸化物を主成分とする被膜との組み合わせを挙げることができ、これら二層の被膜が隣接する積層構造を少なくとも１つ含む多層膜を、多層膜の好ましい一例として例示することができる。
【００６０】
好ましくは、上記の各層は、前述の高屈折率材料または低屈折率材料を主成分とする被膜である。ここで主成分とは、被膜において最も多くを占める成分であって、通常は全体の５０質量％程度〜１００質量％、更には９０質量％程度〜１００質量％を占める成分である。上記材料を主成分とする成膜材料（例えば蒸着源）を用いて成膜を行うことにより、そのような被膜を形成することができる。なお成膜材料に関する主成分も、上記と同様である。被膜および成膜材料には、不可避的に混入する微量の不純物が含まれる場合があり、また、主成分の果たす機能を損なわない範囲で他の成分、例えば他の無機物質や成膜を補助する役割を果たす公知の添加成分が含まれていてもよい。成膜は、公知の成膜方法により行うことができ、成膜の容易性の観点からは、蒸着により行うことが好ましい。本発明における蒸着には、乾式法、例えば、真空蒸着法、イオンプレーティング法、スパッタリング法等が含まれる。真空蒸着法では、蒸着中にイオンビームを同時に照射するイオンビームアシスト法を用いてもよい。
【００６１】
上記の多層膜は、以上説明した高屈折率層および低屈折率層に加えて、導電性酸化物を主成分とする被膜、好ましくは導電性酸化物を主成分とする蒸着源を用いる蒸着により形成される一層以上の導電性酸化物層を、多層膜の任意の位置に含むこともできる。導電性酸化物としては、眼鏡レンズの透明性の観点から、インジウム酸化物、スズ酸化物、亜鉛酸化物、チタン酸化物、およびこれらの複合酸化物等の、一般に透明導電性酸化物として知られる各種導電性酸化物を用いることが好ましい。透明性および導電性の観点から特に好ましい導電性酸化物としては、スズ酸化物、インジウム−スズ酸化物（ＩＴＯ）を挙げることができる。導電性酸化物層を含むことにより、眼鏡レンズが帯電し塵や埃が付着することを防ぐことができる。
【００６２】
更に、多層膜上に、更なる機能性膜を形成することも可能である。そのような機能性膜としては、撥水性または親水性の防汚膜、防曇膜、偏光膜、調光膜等の各種機能性膜を挙げることができる。これら機能性膜については、いずれも公知技術を何ら制限なく適用することができる。
【００６３】
［本発明の一態様に係る眼鏡］
本発明の更なる態様は、上記の本発明の一態様に係る眼鏡レンズと、この眼鏡レンズを取り付けたフレームとを有する眼鏡を提供することもできる。眼鏡レンズについては、先に詳述した通りである。その他の眼鏡の構成については、特に制限はなく、公知技術を適用することができる。
【００６４】
［本発明の一態様に係る眼鏡レンズの製造方法］
本発明の更なる態様は、上記の本発明の一態様に係る眼鏡レンズの製造方法を提供することもできる。
【実施例】
【００６５】
以下、本発明を実施例により更に説明するが、本発明は実施例に示す態様に限定されるものではない。以下において、屈折率とは、波長５００ｎｍにおける屈折率である。【００６６】
［実施例１］
両面が光学的に仕上げられ予めハードコートが施された、物体側の面が凸面、眼球側の面が凹面であるプラスチックレンズ基材（ＨＯＹＡ株式会社製商品名ＥＹＡＳ、屈折率１．６０、無色レンズ）の凸面側（物体側）のハードコート表面に、アシストガスとして酸素ガス（Ｏ２）およびアルゴンガス（Ａｒ）を用いて、イオンアシスト蒸着により合計８層の多層蒸着膜を順次形成した。【００６７】
凹面側（眼球側）のハードコート表面にも同様の条件でイオンアシスト蒸着により合計７層の多層蒸着膜を積層して眼鏡レンズを得た。【００６８】
本実施例では、凸面側、凹面側とも、多層蒸着膜は、レンズ基材側（ハードコート側）から眼鏡レンズ表面に向かって、表１に示す蒸着源を用いて第１層、第２層…の順に積層し、眼鏡レンズ表面側最外層が第８層となるように形成した。本実施例では、不可避的に混入する可能性のある不純物を除けば下記酸化物からなる蒸着源を使用した。本実施例において、下記層の１層以上の膜厚を変えることにより、反射分光特性を制御した。【００６９】
以下の表１には、蒸着源の他に、物体側の面および眼球側の面の多層膜の物理膜厚ならびに光学膜厚を記載する。
【表１】
2020067409.tif 000003
【００７０】
本実施例の眼鏡レンズの物体側の面（凸面側）、眼球側の面（凹面側）の光学中心において、フィルメトリクス社製分光光度計Ｆ１０−ＡＲおよび日立分光高度計Ｕ−４１００を併用して、２８０〜１４００ｎｍの波長域における分光反射スペクトルおよび透過スペクトルを測定した（測定ピッチ：１ｎｍ）。非測定面からの反射を抑えるため、ＪＩＳ Ｔ ７３３４の５．２節の通り、非測定面は光沢のない黒色で塗装した。【００７１】
図１は、実施例１の眼鏡レンズの物体側の面および眼球側の面における測定により得られた分光反射スペクトルを示す図である。【００７２】
図２は、実施例１の眼鏡レンズの測定により得られた透過スペクトルを示す図である。【００７３】
本実施例では図２に示すように、本発明の一態様の眼鏡レンズにおける、８００〜１４００ｎｍの波長帯域の光の低減率が４５．０％以上であるという条件を明らかに満たしている（正確な値は４７．９％）。また図１に示すように、本発明の一態様の眼鏡レンズにおける、８００〜１４００ｎｍの波長帯域において、前記眼鏡レンズの物体側の面における平均反射率に対する、前記眼鏡レンズの眼球側の面における平均反射率の割合は、０．２〜０．８であるという条件を満たしている。【００７４】
それに加え、前記眼球側の面における３１５〜４００ｎｍの波長帯域での平均反射率は５．０％以下であるという条件も満たしている（正確な値は４．６８％）。更にこの時の光学多層膜における視感反射率の両面の和は１．９５％（物体側の面が１．０４％、眼球側の面が０．９１％）であり、両面において反射が十分に抑えられ、眼鏡レンズとして良好な装用感が実現されていることがわかる。【００７５】
［参考例１］
本例においては、８００〜１４００ｎｍの波長帯域において、眼鏡レンズの物体側の面における平均反射率に対する、眼鏡レンズの眼球側の面における平均反射率の割合を、０．１８とした。それ以外は実施例１と同様とした。【００７６】
以下の表２には、本例および以下の参考例２に関し、蒸着源の他に、物体側の面および眼球側の面の多層膜の物理膜厚ならびに光学膜厚を記載する。
【表２】
2020067409.tif 000004
【００７７】
［参考例２］
本例においては、８００〜１４００ｎｍの波長帯域において、眼鏡レンズの物体側の面における平均反射率に対する、眼鏡レンズの眼球側の面における平均反射率の割合を、０．８２とした。それ以外は実施例１と同様とした。【００７８】
［実施例２］
本例においては、８００〜１４００ｎｍの波長帯域において、眼鏡レンズの物体側の面における平均反射率に対する、眼鏡レンズの眼球側の面における平均反射率の割合を、０．３２とした。それ以外は実施例１と同様とした。【００７９】
［実施例３］
本例においては、８００〜１４００ｎｍの波長帯域において、眼鏡レンズの物体側の面における平均反射率に対する、眼鏡レンズの眼球側の面における平均反射率の割合を、０．４２とした。それ以外は実施例１と同様とした。【００８０】
［実施例４］
本例においては、８００〜１４００ｎｍの波長帯域において、眼鏡レンズの物体側の面における平均反射率に対する、眼鏡レンズの眼球側の面における平均反射率の割合を、０．５２とした。それ以外は実施例１と同様とした。【００８１】
図３は、実施例１〜３ならびに参考例１および参考例２の眼鏡レンズの物体側の面および眼球側の面における測定により得られた分光反射スペクトルを示す図である。【００８２】
参考例１および参考例２では、図３に示すように、眼球側の面でのＵＶ低反射を確保することができなかった。その一方、実施例１〜３では、図３に示すように、眼球側の面でのＵＶ低反射を確保でき、且つ、良好なＩＲカット性能を発揮できた。実施例４は図３には記載していないが、眼球側の面の８００〜１４００ｎｍの波長帯域での平均反射率は２１．１％であり且つ３１５〜４００ｎｍの波長帯域での平均反射率は３．４９％であり、良好なＩＲカット性能を発揮しつつ眼球側の面でのＵＶ低反射を確保できた。【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。【００８４】
本発明は、眼鏡レンズおよび眼鏡の製造分野において有用である。
【図１】
2020067409.tif 000005
【図２】
2020067409.tif 000006
【図３】
2020067409.tif 000007
【国際調査報告】
2020067409.tif 000008
2020067409.tif 000009
2020067409.tif 000010
2020067409.tif 000011